" 수중 수용성 염료 혼합물 을 바닥 에서 20 mm 높이 의 1 - 쿼트 유리 단지 에 첨가 하 였 다 . 경화 시킨 시트 의 2 "" × 10 "" 조각 을 단지 에서 세로 로 두 었 다 . 모든 경화 시킨 시트 샘플 을 유리 단지 에 같 은 각도 로 두 었 다 . 수용성 염료 용액 에 48 시간 담궈 둔 후 ", 경화 시킨 시트 에서 물 이 이동 하 는 수직 높이 를 기록 하 였 다 . 더 적 은 물 흡수 가 바람직 하 다 . 본 발명 의 조성물 은 훌륭 한 물 흡수 성능 을 나타내 었 다 . 본 발명 의 결합제 실시 예 4 는 상업 적 UF / SBR 대 조군 ( 90 우레 아 - 포름알데히드 수지 대 10 부 스티렌 부타디엔 러버 라텍스 ) 에 대한 89 mm 의 물 흡수 와 비교 하 여 , 물 흡수 가 6 mm 뿐 이 었 다 .